(57)【特許請求の範囲】
【請求項１】
塩化ビニル系樹脂１００重量部に対し、少なくとも、エチレン−酢
酸ビニル共重合体に塩化ビニルをグラフト共重合させた樹脂を０．５〜１０重量部、可
塑剤２０〜７０重量部、防滴剤０．５〜５重量部を添加してなることを特徴とする農業
用塩化ビニル系樹脂フィルム。
【請求項２】
エチレン−酢酸ビニル共重合体中の酢酸ビニル含有量が２０〜５０
重量％であることを特徴とする請求項１記載の農業用塩化ビニル系樹脂フィルム。
【請求項３】
エチレン−酢酸ビニル共重合体に塩化ビニルをグラフト共重合させ
た樹脂に含まれるエチレン−酢酸ビニル共重合体の含有量が１０〜６０重量％である
ことを特徴とする請求項１又は２記載の農業用塩化ビニル系樹脂フィルム。
【発明の詳細な説明】
【技術分野】
【０００１】
本発明は農業用塩化ビニル系樹脂フィルムに関し、詳しくは、冬期における防滴性及びその持続性に優れた農業用塩化ビニル系樹脂フィルムに関する。
【背景技術】
【０００２】
従来より、農業用ハウス等の被覆材は、トンネルや農業用ハウス等の農業用施設に使用する被覆材（農業用被覆材）として、安価で透明性がよく、保温性や強度等にも優れる上、フィルム化が容易（加工性が良い）等の理由から、ポリ塩化ビニル系樹脂からなるフィルムが広く使用されている。
【０００３】
このポリ塩化ビニル系樹脂からなる農業用塩化ビニル系樹脂フィルムは、一般に、ポリ塩化ビニル系樹脂に、可塑剤、安定剤、防滴剤、防霧剤、紫外線吸収剤等の添加剤を所定量添加してなる組成物を、カレンダー法等の手段にてフィルム化したものである。ところで近年では、農家の人手不足や省資源等の理由から、長期にわたって展張することが可能な農業用被覆材が望まれており、農業用ポリ塩化ビニルフィルムに関しても、長期展張を指向した提案が数多くなされてきた。特に、農業用ポリ塩化ビニル系樹脂フィルムを長期にわたって展張可能とするためには、防滴性、防霧性を長期間持続させることが必要不可欠であり、防滴剤や防霧剤の種類を特定したり、他の添加剤を組み合わせて使用することを特定した提案等が多くなされている。
しかしながら、防滴性や防霧性が長期間持続するようにした場合、使用頻度が高い冬期の低温での防滴性が低下する傾向があった。そのため、何れの対応を取ったとしても、防滴性が低下してしまい、特に冬期における日没後の気温低下とともにフィルム表面に水滴が発生し、内部の作物に水滴が落ち、病害が発生する問題があった。
【特許文献１】特開平２-２４３４１号公報
【特許文献２】特開２００２−２０１３２５号公報
【発明の開示】
【発明が解決しようとする課題】
【０００４】
そこで、本発明は、低温時の防滴性を保持させつつ、持続性を向上させた農業用塩化ビニル系樹脂フィルムを提供することを目的とするものである。
【課題を解決するための手段】
【０００５】
本発明は上記の課題を解決するためになされたものであり、本発明の農業用塩化ビニル系樹脂フィルムは、塩化ビニル系樹脂１００重量部に対し、少なくとも、エチレン−酢酸ビニル共重合体に塩化ビニルをグラフト共重合させた樹脂を０．５〜１０重量部、可塑剤２０〜７０重量部、防滴剤０．５〜５重量部を添加してなることを特徴とするものである。
【０００６】
また、本発明に使用されるエチレン−酢酸ビニル共重合体中の酢酸ビニル含有量が２０〜５０重量％であることが好ましく、エチレン−酢酸ビニル共重合体に塩化ビニルをグラフト共重合させた樹脂に含まれるエチレン−酢酸ビニル共重合体の含有量が１０〜６０重量％であることが好ましい。
【発明の効果】
【０００７】
本発明の農業用塩化ビニル系樹脂フィルムをトンネルや農業用ハウス等の農業用施設に使用することで、冬期の低温時でも防滴性を有し、その持続性に優れるために、栽培する作物の病害を防止することができると共に、ベタツキも少ないので、展張したハウスのフィルムの開閉性やロール状に巻いたフィルムの解反性に優れ、冬期だけでなく夏期においても作業性向上を可能とするものである。
【発明を実施するための最良の形態】
【０００８】
本発明で使用される塩化ビニル系樹脂としては、ポリ塩化ビニルや、塩化ビニルモノマーと、塩化ビニルと共重合可能な他のモノマーとの共重合体、塩化ビニルモノマーと高級ビニルエーテルとの共重合体等、またはこれらの混合物が挙げられる。塩化ビニルと共重合可能なモノマーとしては、例えば、エチレン、プロピレン、マレイン酸エステル、メタクリル酸メチル、メタクリル酸エチル、アクリル酸メチル、アクリル酸エチル、メタクリル酸、アクリル酸、酢酸ビニル等のオレフィンモノマーやビニル系モノマーが挙げられる。
【０００９】
本発明で使用されるエチレン−酢酸ビニル共重合体としては、酢酸ビニル含有量が２０〜５０重量％のものがこのましい。酢酸ビニルの含有量が２０重量％未満では、フィルムを展張したハウス等において、サイド部分を開閉したりする場合に開閉性が悪く、５０重量％を超えると、フィルムをロール状に巻いた後に解反する場合にフィルム同士がブロッキングしやすく好ましくない。
エチレン−酢酸ビニル共重合体にグラフト共重合される塩化ビニルは、特に制限されないが、得られる共重合体の重合度が、６００〜２０００が好ましい。
また、エチレン−酢酸ビニル共重合体と塩化ビニルとをグラフト共重合させた樹脂に含まれるエチレン−酢酸ビニル共重合体の含有量が１０〜６０重量％であることが好まし、含有量が１０重量％未満であると防滴持続性の効果があまりなく好ましくなく、６０重量％を超えると、フィルムとしてのロール解反性を悪化させるために好ましくない。
エチレン−酢酸ビニル共重合体に塩化ビニルをグラフト共重合の方法としては、特にい
かなる方法により得られたものでもよいが、例えば、エチレン−酢酸ビニル共重合体の存在下で、塩化ビニル及び多官能性モノマーを投入し、懸濁重合する方法が挙げられる。エチレン−酢酸ビニル共重合体に塩化ビニルをグラフト共重合させた樹脂は、塩化ビニル系樹脂１００重量部に対し、０．５〜１０重量部添加する。添加量が０．５重量部よりも少ないと、防滴性の持続性が得られないと共にフィルムを展張したハウス等において、サイド部分を開閉したりする場合にベタツキの改良がみられず、添加量が１０重量部よりも多いと、防滴性の持続性はある程度向上するが添加量の増加にともなう向上効果はみられなず、コストアップとなってしまう。
【００１０】
可塑剤としては、フタル酸ジオクチルエステル（ＤＯＰ）、フタル酸ジイソノニルエステル（ＤＩＮＰ）、フタル酸ブチルベンジルエステル（ＢＢＰ）、フタル酸ジイソデシルエステル（ＤＩＤＰ）、フタル酸ジウンデシルエステル（ＤＵＰ）などに代表される一般のフタル酸エステル系可塑剤、アジピン酸ジオクチルエステル（ＤＯＡ）、セバチン酸ジオクチルエステル（ＤＯＳ）、アゼライン酸ジオクチルエステル（ＤＯＺ）に代表される一般の脂肪酸エステル系可塑剤、トリメリット酸トリオクチルエステル（ＴＯＴＭ）に代表されるトリメリット酸エステル系可塑剤、ポリプロピレンアジペート等に代表されるポリエステル系可塑剤などの高分子系可塑剤の他のセバチン酸系可塑剤、塩素化パラフィンなどの一般的な可塑剤、トリクレジルフォスフェート（ＴＣＰ）、トリキシリルホスフェート（ＴＸＰ）、トリス（イソプロピルフェニル）ホスフェート、トリブチルホスフェート、トリエチルホスフェート、トリフェニルホスフェート、トリエチルフェニルホスフェート等のリン酸エステル系可塑剤等が挙げられる。これらの可塑剤は、単独又は２種以上を混合して使用することができる。 
【００１１】
上記の可塑剤の添加量としては、塩化ビニル系樹脂１００重量部に対し、２０〜７０重量部添加する。
【００１２】
可塑剤の添加量が少なすぎると、樹脂組成物が硬くなり、フィルムに成形しづらくなり、逆に可塑剤の添加量が多すぎると、フィルムがべたついて、取り扱いにくくなる。
【００１３】
本発明で使用できる防滴剤としては、従来から知られているソルビタン脂肪酸エステル、ソルビトール脂肪酸エステル、グリセリン脂肪酸エステル、ジグリセリン脂肪酸エステル、ソルビタン脂肪酸・二塩基酸エステル、グリセリン脂肪酸・二塩基酸エステル、ジグリセリン脂肪酸・二塩基酸エステル等の多価アルコールと脂肪酸とのエステル、多価アルコールの脂肪酸及び二塩基酸とのエステル、あるいはこれらに、エチレンオキサイド、プロピレンオキサイド等のアルキレンオキサイドが付加された化合物が使用でき、具体的には、ソルビタンパルミテート、ソルビタンステアレート、ソルビタンステアレート・エチレンオキサイド１モル付加物、ソルビタンステアレート・エチレンオキサイド２モル付加物、ソルビタンステアレート・プロピレンオキサイド３モル付加物、ソルビタンステアレート・エチレンオキサイド３モル付加物、ジグリセリンパルミテート、ジグリセリンステアレート、グリセリンパルミテート、グリセリンステアレート、グリセリンパルミテート・エチレンオキサイド２モル付加物、ソルビタンステアレートアジペート・エチレンオキサイド３モル付加物、ソルビトールステアレートアジペート・エチレンオキサイド２モル付加物、ジグリセリンパルミテートセバケート・プロピレンオキサイド３モル付加物、ソルビトールパルミテートアジペート・エチレンオキサイド３モル付加物等が使用できるが、特に好ましくは、ソルビタンパルミテート等のソルビタン系の防滴剤である。これらの防滴剤は、単独で使用してもよいし、２種以上を組み合わせて使用しても良い。
【００１４】
上記の防滴剤の添加量としては、塩化ビニル系樹脂１００重量部に対し、０．５〜５重量部添加する。
【００１５】
防滴剤の添加量が少なすぎると、防滴効果が十分でなく、逆に防滴剤の添加量が多すぎると、コストが高くなるだけでなく、ブルームが発生し、フィルム表面が白化する場合がある。
【００１６】
本発明の農業用塩化ビニル系樹脂フィルムには、必要に応じて、エポキシ化合物、防曇剤、熱安定剤、光安定剤、滑剤又は粘着防止剤、紫外線吸収剤、酸化防止剤、充填剤等の添加剤を添加することができる。
【００１７】
本発明で使用することができるエポキシ化合物としては、植物油のエポキシ化物、エポキシ樹脂が使用でき、植物油のエポキシ化物としては、エポキシ化大豆油エポキシ化アマニ油等が挙げられ、エポキシ樹脂としては、エポキシ化ポリブタジエン、エポキシステアリン酸メチル、エポキシステアリン酸ブチル、エポキシステアリン酸エチルヘキシル、トリス（エポキシプロピル）イソシアヌレート、３−（２−キセノキシ）−１，２−エポキシプロパン、ビスフェノールＡジグリシジルエーテル、ビニルジシクロヘキセンジエポキサイド、２，２−ビス（４−ヒドロキシフェニル）プロパンとエピクロルヒドリンの重縮合物、グリシジルメタクリレートやグリシジルアクリレートのホモポリマー又はグリシジルメタクリレートやグリシジルアクリレートと共重合可能なモノマーとの共重合体（共重合可能なモノマーとしては、メチルメタクリレート、エチルメタクリレート、ブチルメタクリレート、メチルアクリレート、エチルアクリレート、ブチルアクリレート等が挙げられる）等のエポキシ化合物が挙げられる。
【００１８】
防霧剤としては、１分子中に、フッ素含有基と、水酸基又はアルキレンオキサイド基の少なくとも１種を有するフッ素系化合物が挙げられ、フッ素含有基としては、パーフルオロアルキル基（ＣnＨ2n+1基）、パーフルオロアルコキシ基(ＣnＦ2n+1Ｏ基)、ポリフルオロアルキル基（ＨmＣnＦ2n+1-m基）、パーフルオロアルケニル基(ＣnＦ2n-1基)、ポリフルオロアルケニル基(ＨmＣnＦ2n-1-m基)等が挙げられ（式中ｍは１〜３の整数、ｎは３〜２０の整数）、アルキレンオキサイド基としては、（Ｃ2Ｈ4Ｏ）n、（Ｃ3Ｈ6Ｏ）n 等が挙げられる（式中ｎは１〜３０の整数）。これらのフッ素系化合物の添加量としては、樹脂１００重量部に対し、０．０１〜１重量部、好ましくは０．０５〜０．５重量部である。
【００１９】
また、フッ素系化合物の具体例としては、化２に示すような化合物が挙げられる。
【００２０】
【化２】
0004676922.tif 000002
熱安定剤としては、ステアリン酸亜鉛、ステアリン酸バリウム、ステアリン酸カルシウム、リシノール酸バリウム、ラウリン酸カルシウム、オレイン酸カルシウムなどの金属石鹸、エポキシ化大豆油などのエポキシ化合物、ジフェニルデシルホスファイト、トリフェニルホスファイト、トリス（ノニルフェニル）ホスファイト、トリデシルホスファイト、トリス（２−エチルヘキシル）ホスファイト、トリステアリルホスファイト、オクチルジフェニルホスファイトなどの有機ホスファイト系安定剤、ジブチル錫ラウレート、ジブチル錫マレート、有機錫メルカプチド、有機錫スルホンアミドなどの錫系安定剤などが使用できる。
【００２１】
また、これらの安定剤は、単独又は２種以上を混合して使用することができる。 
【００２２】
熱安定剤の添加量としては、樹脂１００重量部に対し、０．５〜１０重量部、好ましくは１〜５重量部である。
【００２３】
光安定剤としては、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、Ｎ−（２，２，６，６−テトラメチル−４−ピペリジル）ドデシルコハク酸イミド、１−［（３，５−ジ−ｔｅｒｔ−ブチル−４−ヒドロキシフェニル）プロピオニルオキシエチル］−２，２，６，６−テトラメチル−４−ピペリジル（３，５−ジ−ｔｅｒｔ−ブチル−４−ヒドロキシフェニル）プロピオネー、ビス（２，２，６，６−テトラメチル−４−ピペリジル）セバケート、ビス（１，２，２，６，６−ペンタメチル−４−ピペリジル）セバケート、ビス（１，２，２，６，６，−ペンタメチル−４−ピペリジル）−２−ブチル−２−（３，５−ジ−ｔｅｒｔ−ブチル−４−ヒドロキシベンジル）マロネート、Ｎ，Ｎ’−ビス（２，２，６，６−テトラメチル−４−ピペリジル）ヘキサメチレンジアミン、テトラ（２，２，６，６−テトラメチル−４−ピペリジル）ブタンテトラカルボキシレート、ビス（２，２，６，６−テトラメチル−４−ピペリジル）ジ（トリデシル）ブタンテトラカルボキシレート、ビス（１，２，２，６，６−ペンタメチル−４−ピペリジル）ジ（トリデシル）ブタンテトラカルボキシレート、３，９−ビス｛１，１−ジメチル−２−［トリス（２，２，６，６−テトラメチル−４−ピペリジルオキシカルボニルオキシ）ブチルカルボニルオキシ］エチル｝−２，４，８，１０−テトラオキシサスピロ［５，５］ウンデカン、３，９−ビス｛１，１−ジメチル−２−［トリス（１，２，２，６，６−ペンタメチル−４−ピペリジルオキシカルボニルオキシ）ブチルカルボニルオキシ］エチル｝−２，４，８，１０−テトラオキサスピロ［５，５］ウンデカン、１，５，８，１２−テトラキス｛４，６−ビス［Ｎ−（２，２，６，６−テトラメチル−４−ビペリジル）ブチルアミノ］−１，３，５−トリアジン−２−イル｝−１，５，８，１２−テトラアザドデカン、１−（２−ヒドロキシエチル）−２，２，６，６−テトラメチル−４−ピペリジノール／コハク酸ジメチル縮合物、２−ｔｅｒｔ−オクチルアミノ−４，６−ジクロロ−ｓ−トリアジン／Ｎ，Ｎ’−ビス（２，２，６，６−テトラメチル−４−ピペリジル）ヘキサメチレンジアミン縮合物、Ｎ，Ｎ’−ビス（２，２，６，６−テトラメチル−４−ピペリジル）ヘキサメチレンジアミン／ジブロモエタン縮合物等のヒンダードアミン系光安定剤等が挙げられる。
【００２４】
滑剤としては、ステアリン酸亜鉛、ステアリン酸バリウム、ステアリン酸カルシウム等の金属石鹸；流動パラフィン、ポリエチレンワックス類、塩素化炭化水素類等の炭化水素類；ステアリン酸、ステアリン酸アミド、パルミチン酸アミド、メチレンビスステアロアミド、エチレンビスステアロアミド等の脂肪酸及び脂肪酸アミド；ステアリン酸ブチル、パルミチン酸セチル、ステアリン酸モノグリセリド等の脂肪酸エステル等の滑剤が使用できる。
【００２５】
これらの滑剤は、単独で使用してもよいし、２種以上を組み合わせて使用しても良い。
【００２６】
紫外線吸収剤としては、サリチル酸エステル、ベンゾトリアゾール、ヒドロキシベンゾフェノン、アクリロニトリル置換体等が挙げられる。これらの紫外線吸収剤は、単独又は２種以上を混合して使用することができる。具体的には、２，４−ジヒドロキシベンゾフェノン、２−ヒドロキシ−４−メトキシベンゾフェノン、２−ヒドロキシ−４−エトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’−ｔｅｒｔ−ブチル−５’−メチルフェニル）−５−クロロベンゾトリアゾール、２−（２’−ヒドロキシ−５’−ｔｅｒｔ−オクチルフェニル）ベンゾトリアゾール、２−（２’−ヒドロキシ−３’，５’−ジクミルフェニル）ベンゾトリアゾール、２，２’−メチレンビス（４−ｔｅｒｔ−オクチル−６−ベンゾトリアゾール）フェノール等の２−（２’−ヒドロキシフェニル）ベンゾトリアゾール類；フェニルサリチレート、レゾルシノールモノベンゾエート、２，４−ジ−ｔｅｒｔ−ブチルフェニル−３’，５’−ジ−ｔｅｒｔ−ブチル−４’−ヒドロキシベンゾエート、ヘキサデシル−３，５−ジ−ｔｅｒｔ−ブチル−４−ヒドロキシベンゾエート等のベンゾエート類；２−エトキシ−４’−ドデシルオキザニリド等のオキザニリド類；エチル−α−シアノ−β、β−ジフェニルアクリレート、メチル−２−シアノ−３−メチル−３−（ｐ−メトキシフェニル）アクリレート等のシアノアクリレート類が挙げられる。
【００２７】
これらの紫外線吸収剤は、単独で使用してもよいし、２種以上を組み合わせて使用しても良い。
【００２８】
酸化防止剤としては、アルキルフェノール、アルキレンビスフェノール、アルキルフェノールチオエーテル、β，β’−チオプロピオン酸エステル、有機亜リン酸エステル、芳香族アミン、フェノール・ニッケル複合体等が挙げられる。これらの酸化防止剤は、単独又は２種以上を混合して使用することができる。 
【００２９】
充填剤としては、炭酸カルシウム、酸化チタン、水酸化アルミニウム、タルク、長石、シリカ、ハイドロタルサイト等が使用できる。 
【００３０】
塩化ビニル系樹脂に、上記したエチレン−酢酸ビニル共重合体と塩化ビニル樹脂とをグラフト重合した樹脂、可塑剤、防滴剤及び必要に応じて添加される各種添加剤を添加した塩化ビニル系樹脂組成物は、カレンダー法、押出法、インフレーション法等の適宜の手段により、所望厚さのフィルムに成形される。フィルムの厚さについては、０．０５〜０．２ｍｍ程度が好ましい。
【００３１】
上記のようにして得られた塩化ビニル系樹脂製フィルムは、汚れ防止や添加剤の雨等による流失防止のために、一方の面或いは両面に適宜の塗料による塗膜を形成することもできる。
【００３２】
例えば、農業用施設の被覆材として使用する場合であれば、展張したときに外側となる面に、溶剤系、水系或いは紫外線硬化型塗料による防塵性塗膜を形成することができる。
【００３３】
溶剤系塗料としては、例えば、アクリル樹脂系、塩化ビニル樹脂系、セルロース樹脂系、フッ素樹脂系、ポリアミド系、ウレタン樹脂系、エポキシ樹脂系、シリコーン樹脂系等の塗料が使用できる。
【００３４】
水系塗料としては、例えば、アクリル樹脂系、ポリエステル系、ウレタン樹脂系、エポキシ樹脂系等の塗料が使用できる。
【００３５】
紫外線硬化型塗料としては、例えば、アクリル樹脂系、アクリル変性ウレタン樹脂系、アクリル変性エポキシ樹脂系、メルカプト誘導体系、エポキシ樹脂系等の塗料が使用できる。
【実施例】
【００３６】
表１に示す配合を混練りした後、カレンダー成形にて、厚さ０．１ｍｍ×幅３００ｃｍのフィルムを作製し、紙管に巻き付けてロール状にした。
【００３７】
得られた各フィルムを使用して、幅２ｍ、高さ１．５ｍ、長さ１０ｍ、図１のような勾配２寸のパイプハウスを、平成１６年１１月５日に足利市内の農地に２棟づつ作成した。
【００３８】
得られた各フィルムの流滴持続性、ベタツキ性、ブルーム性について、下記の方法にて評価し、その結果を表２に示す。
流滴性
各フィルムを幅６０ｃｍ、長さ４６０ｃｍの短冊状に切り出しＣ１，Ｃ２，Ｃ３・・・・をウェルダーにて幅接を行い、これがハウスの中央になる様に、袖部Ｄ１，Ｄ２を両端に付け、展張を行い、水滴の流れの状態を観察した。パイプＡとパイプＢ間においてパイプＢ側からパイプＡへの水滴立ち上がりの状態を評価した。
観察日は、平成１７年６月２３日、平成１７年１１月３０日
低温時の流滴性の評価は、平成１６年１１月１２日〜平成１７年３月４日
評価方法
・水滴立ち上がりがスパン（パイプＡＢの間隔）の長さの２０％以下        ○
・水滴立ち上がりがスパン（パイプＡＢの間隔）の長さの４０％以下        □
・水滴立ち上がりがスパン（パイプＡＢの間隔）の長さの６０％以下        △
・水滴立ち上がりがスパン（パイプＡＢの間隔）の長さの８０％以下      △×
・水滴立ち上がりがスパン（パイプＡＢの間隔）の長さの８０％を超える    ×
ベタツキ性
平成１７年６月１０日にパイプハウスのフィルム表面が流滴状態の時、パイプハウスの北面より幅１５ｃｍ×長さ２０ｃｍのサンプルを切り出し、すぐに切り出したサンプルの流滴面を合わせて重ねて、ゴムロールで圧着後、３ｃｍ幅の試料を作成し、剥離強度を測定した。（ＪＩＳＫ−６７３２に準拠）
ブルーム性
各フィルムのロールの一端をカットし、幅１００ｃｍのロールを作成し、平成１６年１１月１日に、通常のフィルムの保管と同様に倉庫に保管した。平成１７年５月３０日と平成１７年１０月２５日にロールを取り出して、白化の状態を観察した。
評価方法
・ブルームが殆どみられない      ○
・ブルームが少ない              □
・ブルームが有るが使用できる    △
・ブルームが多く使用できない    ×
【００３９】
【表１】
0004676922.tif 000003
【００４０】
【表２】
0004676922.tif 000004
（＊１）：エピコート８２８      シェル化学社製
（＊２）：ＥＶＡ−ＰＶＣ中のＥＶＡ量１０重量％、ＥＶＡのＶＡ量２０重量％
（＊３）：ＥＶＡ−ＰＶＣ中のＥＶＡ量５５重量％、ＥＶＡのＶＡ量４１重量％
（＊４）：ウルトラセン７５０    東ソー(株）製（ＶＡ量  ３２％）
（＊５）：ＶＥ−Ｕ            積水化学（株）製（エチレン量８０重量％、Ｐ＝１０５０）
（＊７）：ソルビタンモノステアレート／ソルビタンモノパルミテート（ＥＯ３モル付加）の４／６の混合体
（＊８）：ＤＳ４０３            ダイキン社製
比較例として、塩化ビニル系樹脂の改質剤的に使用されているＥＶＡ、エチレンー塩化ビニル等を加えた物を確認したが防滴性の持続性の面で劣るものであった。
【図面の簡単な説明】
【００４１】
【図１】本発明の実施例の評価で使用したパイプハウスの略図
【図１】
0004676922.tif 000005